【手続補正書】
【提出日】平成20年8月5日(2008.8.5)
【手続補正１】
【補正対象書類名】特許請求の範囲
【補正対象項目名】全文
【補正方法】変更
【補正の内容】
【特許請求の範囲】
【請求項１】
ＢａＡｌ２Ｓ４（ＩＩ）及びＢａＡｌ４Ｓ７（ＩＩ）から選択され、面心斜方結晶格子構造を有する、希土類元素で活性化されたチオアルミン酸バリウム蛍光体フィルム。
【請求項２】
前記希土類元素は、ユーロピウムまたはセリウムからなる群から選択される、請求項１に記載の蛍光体フィルム。
【請求項３】
前記希土類元素は、ユーロピウムである、請求項１に記載の蛍光体フィルム。
【請求項４】
前記蛍光体フィルムは、立方結晶格子構造を有するＢａＡｌ２Ｓ４（Ｉ）をさらに含む、請求項１に記載の蛍光体フィルム。
【請求項５】
前記蛍光体フィルムは、実質的に均一なＢａＡｌ２Ｓ４（Ｉ）とＢａＡｌ２Ｓ４（ＩＩ）との混合物を含む、請求項４に記載の蛍光体フィルム。
【請求項６】
前記ＢａＡｌ２Ｓ４（Ｉ）とＢａＡｌ２Ｓ４（ＩＩ）の粒径は、約５から約３０ｎｍの範囲である、請求項５に記載の蛍光体フィルム。
【請求項７】
ＢａＡｌ２Ｓ４（Ｉ）とＢａＡｌ２Ｓ４（ＩＩ）との合計に対するＢａＡｌ２Ｓ４（ＩＩ）のモル比率は、約０．３から０．９の範囲である、請求項６に記載の蛍光体フィルム。
【請求項８】
前記蛍光体フィルムは、斜方結晶格子構造を有するＢａＡｌ４Ｓ７（Ｉ）をさらに含む、請求項１に記載の蛍光体フィルム。
【請求項９】
前記蛍光体フィルムは、実質的に均一なＢａＡｌ４Ｓ７（Ｉ）とＢａＡｌ４Ｓ７（ＩＩ）との混合物を含む、請求項８に記載の蛍光体フィルム。
【請求項１０】
前記蛍光体化合物は、ＲＥを希土類元素とし、第２結晶相の析出がない程度にｘの値が十分に小さい場合、Ｂａ１−ｘＲＥｘＡｌ２Ｓ４またはＢａ１−ｘＲＥｘＡｌ４Ｓ７で表される、請求項３に記載の蛍光体フィルム。
【請求項１１】
前記化合物は、さらに酸素を含む、請求項３に記載の蛍光体フィルム。
【請求項１２】
前記酸素は、前記化合物の結晶格子構造内の硫黄を部分的に置換する、請求項１１に記載の蛍光体フィルム。
【請求項１３】
前記化合物は、ＲＥを希土類元素とし、前記硫黄から酸素への置換が前記フィルム内に第２結晶相を析出しない程度にｘが十分に小さい場合、化学式としてＢａＡｌ２Ｓ４−ｘＯｘＲＥを有する、請求項１２に記載の蛍光体フィルム。
【請求項１４】
前記化合物は、ＲＥを希土類元素とし、前記硫黄から酸素への置換が前記フィルム内に第２結晶相を析出しない程度にｘが十分に小さい場合、化学式としてＢａＡｌ４Ｓ７−ｘＯｘＲＥを有する、請求項１２に記載の蛍光体フィルム。
【請求項１５】
前記化合物は、周期律表のＩＩＡ族の要素Ｍをさらに含む、請求項３に記載の蛍光体フィルム。
【請求項１６】
前記要素Ｍは、前記化合物の結晶格子構造内のバリウムを部分的に置換する、請求項１５に記載の蛍光体フィルム。
【請求項１７】
前記化合物は、ＲＥを希土類元素とし、前記フィルム内に第２結晶相を析出しない程度にｘが十分に小さい場合、化学式としてＢａ１−ｘＭｘＡｌ２Ｓ２ＲＥまたはＢａ１−ｘＭｘＡｌ４Ｓ７ＲＥで表される、請求項１６に記載の蛍光体フィルム。
【請求項１８】
前記化合物はＢａＡｌ２Ｓ４−ｘＳｅｘで表され、前記フィルム内に第２結晶相を析出しない程度にｘが十分に小さい、請求項３に記載の蛍光体フィルム。
【請求項１９】
前記化合物はＢａＡｌ４Ｓ７−ｘＳｅｘで表され、前記フィルム内に第２結晶相を析出しない程度にｘが十分に小さい、請求項３に記載の蛍光体フィルム。
【請求項２０】
以下の化合物の１つ又は複数の混合物からなるチオアルミン酸バリウム蛍光体組成物であって、以下の化合物（ｂ）または（ｄ）の少なくとも一方を含み、青色光を放出する、希土類元素で活性化されたチオアルミン酸バリウム蛍光体組成物。
（ａ）立方結晶格子構造を有するＢａＡｌ２Ｓ４（Ｉ）蛍光体化合物、
（ｂ）面心斜方結晶格子構造を有するＢａＡｌ２Ｓ４（ＩＩ）蛍光体化合物、
（ｃ）斜方結晶格子構造を有するＢａＡｌ４Ｓ７（Ｉ）蛍光体化合物、
（ｄ）面心斜方結晶格子構造を有するＢａＡｌ４Ｓ７（ＩＩ）蛍光化合物。
【請求項２１】
前記組成物は、実質的に均一な前記（ａ）と前記（ｂ）の混合物である、請求項２０に記載の組成物。
【請求項２２】
前記（ａ）及び（ｂ）は、前記（ｂ）と（ａ）との合計に対する前記（ｂ）のモル比率が約０．３から０．９の範囲で提供される、請求項２１に記載の組成物。
【請求項２３】
前記組成物は、実質的に均一な前記（ｂ）と（ｄ）の混合物である、請求項２０に記載の組成物。
【請求項２４】
前記希土類元素は、ユーロピウムまたはセリウムからなる群から選択される、請求項２０に記載の組成物。
【請求項２５】
前記希土類元素は、ユーロピウムである、請求項２４に記載の組成物。
【請求項２６】
前記組成物は、前記化合物の何れかに酸素をさらに含む、請求項２０に記載の組成物。
【請求項２７】
前記酸素は、前記化合物の結晶格子構造内の硫黄を部分的に置換する、請求項２６に記載の組成物。
【請求項２８】
前記組成物は、前記化合物の何れかに周期律表のＩＩＡ族の要素Ｍをさらに含む、請求項２０に記載の組成物。
【請求項２９】
前記要素Ｍは、前記化合物の結晶格子構造内のバリウムを部分的に置換する、請求項２８に記載の組成物。
【請求項３０】
前記組成物は、前記化合物の何れかに、酸素と周期律表のＩＩＡ族の要素Ｍとをさらに含む、請求項２０に記載の組成物。
【請求項３１】
実質的に均一なＢａＡｌ２Ｓ４（Ｉ）とＢａＡｌ２Ｓ４（ＩＩ）との混合物からなる蛍光体フィルム組成物。
【請求項３２】
前記ＢａＡｌ２Ｓ４（Ｉ）とＢａＡｌ２Ｓ４（ＩＩ）の粒径は、約５から約３０ｎｍの範囲である、請求項３１に記載の蛍光体フィルム組成物。
【請求項３３】
ＢａＡｌ２Ｓ４（ＩＩ）に対するＢａＡｌ２Ｓ４（Ｉ）のモル比率は、約０．３から０．９の範囲である、請求項３１に記載の蛍光体フィルム組成物。
【請求項３４】
前記組成物は、薄膜として提供される、請求項２０に記載の蛍光体フィルム組成物。
【請求項３５】
フィルムからのエレクトロルミネッセンス光の放出を増加させる結晶格子構造を有する、希土類元素で活性化されたチオアルミン酸バリウム蛍光体フィルム；
以下の化合物の１つ又は複数の混合物を含むチオアルミン酸バリウム蛍光体組成物であって、以下の化合物（ｂ）または（ｄ）の少なくとも一方を含み、青色光を放出する、希土類元素で活性化されたチオアルミン酸バリウム蛍光体組成物、
（ａ）立方結晶格子構造を有するＢａＡｌ２Ｓ４（Ｉ）蛍光体化合物、
（ｂ）面心斜方結晶格子構造を有するＢａＡｌ２Ｓ４（ＩＩ）蛍光体化合物、
（ｃ）斜方結晶格子構造を有するＢａＡｌ４Ｓ７（Ｉ）蛍光体化合物、
（ｄ）面心斜方結晶格子構造を有するＢａＡｌ４Ｓ７（ＩＩ）蛍光化合物；または、
実質的に均一なＢａＡｌ２Ｓ４（Ｉ）とＢａＡｌ２Ｓ４（ＩＩ）との混合物を含む蛍光体フィルム組成物；の少なくとも１つを含む、エレクトロルミネッセンス素子。
【請求項３６】
実質的に均一なＢａＡｌ２Ｓ４（Ｉ）とＢａＡｌ２Ｓ４（ＩＩ）との混合物を含む蛍光体フィルム組成物を含む、エレクトロルミネッセンス素子。
【請求項３７】
前記エレクトロルミネッセンス素子は、厚膜誘電体層を含む厚膜誘電体エレクトロルミネッセンス素子である、請求項３５に記載のエレクトロルミネッセンス素子。
【請求項３８】
前記蛍光体フィルムは、立方結晶格子構造を有するＢａＡｌ２Ｓ４（Ｉ）をさらに含む、請求項１に記載の蛍光体フィルム。
【請求項３９】
前記蛍光体フィルムは、斜方結晶格子構造を有するＢａＡｌ４Ｓ７（Ｉ）をさらに含む、請求項１に記載の蛍光体フィルム。
【請求項４０】
前記化合物は、さらに酸素を含む、請求項１０に記載の蛍光体フィルム。
【請求項４１】
前記化合物は、周期律表のＩＩＡ族の要素Ｍをさらに含む、請求項１０に記載の蛍光体フィルム。
【請求項４２】
前記化合物は、周期律表のＩＩＡ族の要素Ｍをさらに含む、請求項１１に記載の蛍光体
フィルム。
【請求項４３】
前記エレクトロルミネッセンス素子は、厚膜誘電体層を含む厚膜誘電体エレクトロルミネッセンス素子である、請求項３６に記載のエレクトロルミネッセンス素子。